(57)【特許請求の範囲】
【請求項１】
１０１３．２５ｈＰａ下、２３℃における物質の状態が固体であり、１００℃未満の融点を有する化合物であって、１００℃における粘度が１０ｍＰａ・ｓ以下であり、その硬化物のＤ線（５８９．３ｎｍ）におけるアッベ数が２３以下である化合物を、
重合性二重結合を少なくとも１つ有し、その硬化物のＤ線（５８９．３ｎｍ）における屈折率が１．６０以上である高屈折率重合性化合物の低粘度化剤として使用する方法であって、該低粘度化剤が下記式［１］で表される化合物である、方法。
【化１】
0006555499.tif 000024
（式中、Ｘは重合性二重結合を有する置換基を少なくとも１つ有するフェニル基、重合性二重結合を有する置換基を少なくとも１つ有するナフチル基、重合性二重結合を有する置換基を少なくとも１つ有するビフェニル基、又は重合性二重結合を有する置換基を少なくとも１つ有するフェナントリル基を表し、Ａｒ１は複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ１はメチル基、エチル基、又はイソプロピル基を表す。）
【請求項２】
前記低粘度化剤が、下記式［３−１］で表される化合物である、請求項１に記載の方法。
【化２】
0006555499.tif 000025
（式中、Ｒ１はメチル基、エチル基、又はイソプロピル基を表す。）
【請求項３】
（ａ）重合性二重結合を少なくとも１つ有し、その硬化物のＤ線（５８９．３ｎｍ）における屈折率が１．６０以上である高屈折率重合性化合物１００質量部、及び
（ｂ）１０１３．２５ｈＰａ下、２３℃における物質の状態が固体であり、１００℃未満の融点を有する化合物であって、１００℃における粘度が１０ｍＰａ・ｓ以下であり、その硬化物のＤ線（５８９．３ｎｍ）におけるアッベ数が２３以下である化合物からなる、低粘度化剤１０〜５００質量部
を含む、重合性組成物であって、前記高屈折率重合性化合物が式［４］で表されるアルコキシケイ素化合物Ａの重縮合物、及び式［４］で表されるアルコキシケイ素化合物Ａと式［５］で表されるアルコキシケイ素化合物Ｂとの重縮合物の少なくとも一方を含む、反応性ポリシロキサンを含む、重合性組成物。
【化３】
0006555499.tif 000026
（式中、Ｘは重合性二重結合を有する置換基を少なくとも１つ有するフェニル基、重合性二重結合を有する置換基を少なくとも１つ有するナフチル基、重合性二重結合を有する置換基を少なくとも１つ有するビフェニル基、又は重合性二重結合を有する置換基を少なくとも１つ有するフェナントリル基を表し、Ａｒ３は炭素原子数１乃至６のアルキル基で置換されていてもよいフェニル基、複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ３はメチル基、エチル基、又はイソプロピル基を表す。）
【化４】
0006555499.tif 000027
（式中、Ａｒ４は炭素原子数１乃至６のアルキル基で置換されていてもよいフェニル基、複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ４はメチル基、エチル基、又はイソプロピル基を表す。）
【請求項４】
前記（ａ）高屈折率重合性化合物が、下記式［７−２］で表される構造単位を有する化合物、並びに式［７−２］で表される構造単位及び式［７−３］で表される構造単位を有する化合物からなる群から選択される、請求項３に記載の重合性組成物。
【化５】
0006555499.tif 000028
（式中、Ａｒ５及びＡｒ６は、それぞれ独立して、フェニル基、ナフチル基、又はフェナントリル基を表す。）
【請求項５】
（ｃ）１０１３．２５ｈＰａ下、２３℃における物質の状態が液体である重合性希釈剤をさらに含む、請求項３又は請求項４に記載の重合性組成物。
【請求項６】
請求項３乃至請求項５の何れか一項に記載の重合性組成物の硬化物。
【請求項７】
請求項３乃至請求項５の何れか一項に記載の重合性組成物からなる高屈折率樹脂レンズ用材料。
【請求項８】
請求項３乃至請求項５の何れか一項に記載の重合性組成物から作製された、樹脂レンズ。
【請求項９】
請求項３乃至請求項５の何れか一項に記載の重合性組成物を、接し合う支持体と鋳型との間の空間、又は分割可能な鋳型の内部の空間に充填する工程、及び当該充填された組成物を露光して光重合する工程、を含む成形体の製造方法。
【請求項１０】
さらに、得られた光重合物を充填された前記空間から取り出して離型する工程、並びに、該光重合物を該離型の前、中途又は後において加熱する工程、を含む請求項９に記載の製造方法。
【請求項１１】
前記成形体がカメラモジュール用レンズである、請求項９又は請求項１０に記載の製造方法。
【発明の詳細な説明】
【技術分野】
【０００１】
本発明は低粘度化剤に関し、詳細には、高屈折率な重合性の光学材料の低粘度化を実現できる高屈折率希釈剤として有用な低粘度化剤に関する。
【背景技術】
【０００２】
樹脂レンズは、携帯電話、デジタルカメラ、車載カメラなどの電子機器に用いられており、その電子機器の目的に応じた、優れた光学特性を有するものであることが求められる。また、使用態様に合わせて、高い耐久性、例えば耐熱性及び耐候性と、歩留まりよく成形できる高い生産性とが求められている。このような要求を満たす樹脂レンズ用材料としては、例えば、ポリカーボネート樹脂、シクロオレフィンポリマー、メタクリル樹脂等の熱可塑性の透明樹脂が使用されてきた。
そして近年、樹脂レンズの製造にあたり、歩留まりや生産効率向上、さらにはレンズ積層時の光軸ずれの抑制のために、熱可塑性樹脂の射出成型から、室温で液状の硬化性樹脂を使った押し付け成形によるウェハレベル成形への移行が盛んに検討されている。【０００３】
さて高解像度カメラモジュールには複数枚のレンズが用いられるが、この中の一枚の波長補正レンズとして、高い波長分散性、すなわち低アッベ数を有する光学材料が要求されている。
低アッベ数を特徴とした材料においては、高い屈折率に加え高い透明性も求められることとなるが、これらの光学特性の向上を図ると材料の粘度が増加し、ハンドリング性が著しく悪化することが多い。これは一般に、高屈折率に寄与する成分は電子密度が高く、そのため高粘度化し易いことに起因するものであり、ハンドリング性の悪化は低アッベ材料の開発において本質的な課題といえる。【０００４】
こうした課題に対して、例えば、比較的高い屈折率を有する液状の（メタ）アクリレートを希釈剤として採用し、低粘度化とハンドリング性向上を図ったレンズ材用硬化性組成物の提案がある（特許文献１）。また、高屈折率に寄与する成分にオキシアルキレン基を導入することにより、希釈剤を使用せずとも低粘度化の実現を図った硬化性組成物の提案がある（特許文献２）。
【先行技術文献】
【特許文献】
【０００５】
【特許文献１】特開２０１２−２５５９１４号公報
【特許文献２】特開２０１５−１９９９５２号公報
【発明の概要】
【発明が解決しようとする課題】
【０００６】
しかし前述の希釈剤を使用した硬化性組成物（特許文献１）は、光硬化後の５８９ｎｍにおける屈折率ｎＤが１．６１前後であるものの、アッベ数νＤが２５以上となり、例えば２３以下という低アッベ数の要求を満足するには至っていない。また希釈剤不使用の硬化性組成物（特許文献２）にあっては、光硬化後の屈折率ｎＤ：１．６０以上を実現しておらず、これも光学特性を十分に満足するものとはなっていない。
前述したように、低アッベ化と低粘度化はトレードオフの関係にあり、例えば１０，０００ｍＰａ・ｓ以下の低い粘度を実現するとともに、硬化物において１．６０以上の高い屈折率、２３以下の低アッベ数といった優れた光学特性を実現した光学材料は未だ無い。
また、従来の低粘度化を達成するための希釈剤は一般に低屈折率であり、一方、近年の高解像度カメラモジュール用レンズ向けなどの光学材料に求められる光学特性（高屈折率・低アッベ数・高透明性）はより一層高まっていることから、従来の希釈剤（低粘度化剤）の配合によって却って光学材料の高アッベ化を招き得るものとなっている。
本発明は、このような事情に鑑みてなされたものであり、低アッベ化と低粘度化とのトレードオフを打破し、配合した際に屈折率の損失が少ない、高屈折率な低粘度化剤とそれを含む重合性組成物を提供することを課題とするものである。【０００７】
本発明者らは、上記の課題を解決するべく鋭意検討を行った結果、常温・常圧下において固体であって、１００℃における粘度が１０ｍＰａ・ｓ以下である低アッベ化合物を、高屈折率な重合性化合物の低粘度化剤として使用したところ、驚くべきことに、系の粘度を１０，０００ｍＰａ・ｓ以下に低下させ或いは１０，０００ｍＰａ・ｓ以下に維持し、且つ、該系の硬化物において優れた光学特性（低アッベ数、高屈折率）を実現することができることを見出し、本発明を完成させた。【０００８】
すなわち本発明は、第１観点として、１０１３．２５ｈＰａ下、２３℃における物質の状態が固体であり、１００℃未満の融点を有する化合物であって、１００℃における粘度が１０ｍＰａ・ｓ以下であり、その硬化物のＤ線（５８９．３ｎｍ）におけるアッベ数が２３以下である化合物を、
重合性二重結合を少なくとも１つ有し、その硬化物のＤ線（５８９．３ｎｍ）における屈折率が１．６０以上である高屈折率重合性化合物の低粘度化剤として使用する方法に関する。
第２観点として、前記低粘度化剤が、炭素原子数１乃至６のアルキル基で置換されていてもよいフェニル基又はフェニレン基、複数のベンゼン環構造を有する１価又は２価の縮合環炭化水素基（炭素原子数１乃至６のアルキル基で置換されていてもよい）、及び、複数の芳香環が単結合で直接結合している１価又は２価の炭化水素環集合基（炭素原子数１乃至６のアルキル基で置換されていてもよい）からなる群から選択される芳香族基を少なくとも１つ有し、且つ、
ビニル基、アリル基、（メタ）アリルオキシ基及び（メタ）アクリロイル基からなる群から選択される重合性二重結合を有する基を少なくとも１つ有する化合物である、
第１観点に記載の方法に関する。
第３観点として、前記低粘度化剤が、下記式［１］で表される化合物である、第２観点に記載の方法に関する。
【化１】
0006555499.tif 000002
（式中、Ｘは重合性二重結合を有する置換基を少なくとも１つ有するフェニル基、重合性二重結合を有する置換基を少なくとも１つ有するナフチル基、重合性二重結合を有する置換基を少なくとも１つ有するビフェニル基、又は重合性二重結合を有する置換基を少なくとも１つ有するフェナントリル基を表し、Ａｒ１は複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ１はメチル基、エチル基、又はイソプロピル基を表す。）
第４観点として、前記低粘度化剤が、下記式［２］で表される化合物である、第２観点に記載の方法に関する。
【化２】
0006555499.tif 000003
（式中、Ａｒ２はｑ価の芳香族炭化水素残基を表し、ｑは１又は２を表し、
Ｙは単結合、−Ｏ−Ｃ（＝Ｏ）−基、又は−Ｏ−基を表し、Ｒ２は水素原子又はメチル基を表す。）
第５観点として、前記低粘度化剤が、下記式［３−１］又は式［３−２］で表される化合物である、第２観点に記載の方法に関する。
【化３】
0006555499.tif 000004
（式中、Ｒ１はメチル基、エチル基、又はイソプロピル基を表す。）
第６観点として、重合性二重結合を少なくとも１つ有し、その硬化物のＤ線（５８９．３ｎｍ）における屈折率が１．６０以上である高屈折率重合性化合物の低粘度化剤であって、
１０１３．２５ｈＰａ下、２３℃における物質の状態が固体であり、１００℃未満の融点を有する化合物であって、１００℃における粘度が１０ｍＰａ・ｓ以下であり、その硬化物のＤ線（５８９．３ｎｍ）におけるアッベ数が２３以下である化合物からなる、低粘度化剤に関する。
第７観点として、（ａ）重合性二重結合を少なくとも１つ有し、その硬化物のＤ線（５８９．３ｎｍ）における屈折率が１．６０以上である高屈折率重合性化合物  １００質量部、及び
（ｂ）１０１３．２５ｈＰａ下、２３℃における物質の状態が固体であり、１００℃未満の融点を有する化合物であって、１００℃における粘度が１０ｍＰａ・ｓ以下であり、その硬化物のＤ線（５８９．３ｎｍ）におけるアッベ数が２３以下である化合物からなる、低粘度化剤  １０〜５００質量部
を含む、重合性組成物に関する。
第８観点として、前記（ａ）高屈折率重合性化合物が、式［４］で表されるアルコキシケイ素化合物Ａの重縮合物、及び式［４］で表されるアルコキシケイ素化合物Ａと式［５］で表されるアルコキシケイ素化合物Ｂとの重縮合物の少なくとも一方を含む、反応性ポリシロキサンを含む、第７観点に記載の重合性組成物に関する。
【化４】
0006555499.tif 000005
（式中、Ｘは重合性二重結合を有する置換基を少なくとも１つ有するフェニル基、重合性二重結合を有する置換基を少なくとも１つ有するナフチル基、重合性二重結合を有する置換基を少なくとも１つ有するビフェニル基、又は重合性二重結合を有する置換基を少なくとも１つ有するフェナントリル基を表し、Ａｒ３は炭素原子数１乃至６のアルキル基で置換されていてもよいフェニル基、複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ３はメチル基、エチル基、又はイソプロピル基を表す。）
【化５】
0006555499.tif 000006
（式中、Ａｒ４は炭素原子数１乃至６のアルキル基で置換されていてもよいフェニル基、複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ４はメチル基、エチル基、又はイソプロピル基を表す。）、  
第９観点として、前記（ａ）高屈折率重合性化合物が、式［６］で表されるフルオレン化合物を含む、第７観点に記載の重合性組成物に関する。
【化６】
0006555499.tif 000007
（式中、Ｒ５及びＲ６はそれぞれ独立して、水素原子又はメチル基を表し、Ｌ１及びＬ２はそれぞれ独立して、置換基を有していてもよいフェニレン基、又は置換基を有していてもよいナフタレンジイル基を表し、Ｌ３及びＬ４はそれぞれ独立して、炭素原子数１乃至６のアルキレン基を表し、ｍ及びｎはそれぞれ独立して、０≦ｍ＋ｎ≦４０を満たす０又は正の整数を表す。）
第１０観点として、前記（ａ）高屈折率重合性化合物が、下記式［７−１］で表される化合物、式［７−２］で表される構造単位を有する化合物、並びに式［７−２］で表される構造単位及び式［７−３］で表される構造単位を有する化合物からなる群から選択される、第７観点に記載の重合性組成物に関する。
【化７】
0006555499.tif 000008
（式中、２つのＱはそれぞれ同一の基であって、ビニルオキシ基、アリルオキシ基及び（メタ）アクリロイルオキシ基からなる群から選択される基を表し、２つのｐはそれぞれ同一に０乃至３の整数を示す。）
【化８】
0006555499.tif 000009
（式中、Ａｒ５及びＡｒ６は、それぞれ独立して、フェニル基、ナフチル基、又はフェナントリル基を表す。）
第１１観点として、（ｃ）１０１３．２５ｈＰａ下、２３℃における物質の状態が液体である重合性希釈剤をさらに含む、第７観点乃至第１０観点のうち何れか一に記載の重合性組成物に関する。
第１２観点として、第７観点乃至第１１観点の何れか一に記載の重合性組成物の硬化物に関する。
第１３観点として、第７観点乃至第１１観点の何れか一に記載の重合性組成物からなる高屈折率樹脂レンズ用材料に関する。
第１４観点として、第７観点乃至第１１観点の何れか一に記載の重合性組成物から作製された、樹脂レンズに関する。
第１５観点として、第７観点乃至第１１観点の何れか一に記載の重合性組成物を、接し合う支持体と鋳型との間の空間、又は分割可能な鋳型の内部の空間に充填する工程、及び当該充填された組成物を露光して光重合する工程、を含む成形体の製造方法に関する。
第１６観点として、さらに、得られた光重合物を充填された前記空間から取り出して離型する工程、並びに、該光重合物を該離型の前、中途又は後において加熱する工程、を含む第１５観点に記載の製造方法に関する。
第１７観点として、前記成形体がカメラモジュール用レンズである、第１５観点又は第１６観点に記載の製造方法に関する。
【発明の効果】
【０００９】
本発明は、１０１３．２５ｈＰａ下、２３℃における物質の状態が固体であり、１００℃未満の融点を有する化合物であって、１００℃における粘度が１０ｍＰａ・ｓ以下であり、その硬化物のＤ線（５８９．３ｎｍ）におけるアッベ数が２３以下である化合物を低粘度化剤として、高屈折率重合性化合物に対して用いることにより、系の粘度を１０，０００ｍＰａ・ｓ以下に低下させ或いは１０，０００ｍＰａ・ｓ以下に維持し、且つ、該系の硬化物において優れた光学特性（低アッベ数、高屈折率）を実現することができる。【００１０】
また本発明の重合性組成物は、該低粘度化剤の配合によって低粘度化を実現し、そのハンドリング性が向上するとともに、その硬化物が、光学デバイス、例えば、高解像度カメラモジュール用のレンズとして望ましい光学特性（低アッベ数、高屈折率）を達成することができる。
したがって、上記重合性組成物からなる本発明の高屈折率樹脂レンズ用材料は、高解像カメラモジュール用のレンズとして好適に使用することができる。【００１１】
さらに、本発明の重合性組成物は、該低粘度化剤の配合により、無溶剤の形態で十分に取り扱い可能な粘度を有しているため、金型等の鋳型の押し付け加工（インプリント技術）を適用して成形可能であり、また成形後における該鋳型からの離型性にも優れ、好適に成形体を製造することができる。
さらに本発明の製造方法は、使用する上記重合性組成物がハンドリング性に優れたものとなっていることから、成形体、特にカメラモジュール用レンズを効率的に製造することができる。
【図面の簡単な説明】
【００１２】
【図１】図１は、製造例１で得られたジメトキシ（フェナントレン−９−イル）（４−ビニルフェニル）シランの１Ｈ  ＮＭＲスペクトルを示す図である。
【図２】図２は、製造例３で得られたトリメトキシ（９−フェナントリル）シランの１Ｈ  ＮＭＲスペクトルを示す図である。
【発明を実施するための形態】
【００１３】
本発明は、１０１３．２５ｈＰａ下、２３℃における物質の状態が固体であり、１００℃未満の融点を有する化合物であって、１００℃における粘度が１０ｍＰａ・ｓ以下であり、その硬化物のＤ線（５８９．３ｎｍ）におけるアッベ数、すなわちνＤが２３以下である化合物を、後述する高屈折率重合性化合物の低粘度化剤として使用する方法に関し、当該低粘度化剤も本発明の対象とする。
以下、本発明の詳細を説明する。
【００１４】
＜＜低粘度化剤＞＞
本発明の低粘度化剤は、上記の通り、１０１３．２５ｈＰａ（すなわち大気圧）下、２３℃において固体の物質であり且つ１００℃未満の融点を有し、１００℃における粘度が１０ｍＰａ・ｓ以下であり、そしてその硬化物のＤ線（５８９．３ｎｍ）におけるアッベ数が２３以下の化合物であれば特に限定されない。
【００１５】
前記低粘度化剤としては、例えば芳香族基と重合性二重結合を有する基をそれぞれ少なくとも１つずつ有する化合物が挙げられる。ここで重合性とは、熱若しくは光等の外部刺激によって分子の一部が化学反応し、開裂若しくは分解することで重合反応を引き起こす性質のことを指す。
上記化合物としては、具体的には、炭素原子数１乃至６のアルキル基で置換されていてもよいフェニル基又はフェニレン基、複数のベンゼン環構造を有する１価又は２価の縮合環炭化水素基（炭素原子数１乃至６のアルキル基で置換されていてもよい）、及び、複数の芳香環が単結合で直接結合している１価又は２価の炭化水素環集合基（炭素原子数１乃至６のアルキル基で置換されていてもよい）からなる群から選択される芳香族基を少なくとも１つ有し、且つ、ビニル基、アリル基、（メタ）アリルオキシ基及び（メタ）アクリロイル基からなる群から選択される重合性二重結合を有する基を少なくとも１つ有する化合物を挙げることができる。
【００１６】
上記芳香族基において、複数のベンゼン環構造を有する１価又は２価の縮合環炭化水素基としては、例えば、ナフタレン、フェナントレン、アントラセン、トリフェニレン、ピレン、クリセン、ナフタセン、ビフェニレン、フルオレンから誘導される１価又は２価の基が挙げられる。
また複数の芳香環が単結合で直接結合している１価又は２価の炭化水素環集合基としては、例えば、ビフェニル、テルフェニル、クアテルフェニル、ビナフタレン、フェニルナフタレン、フェニルフルオレン、ジフェニルフルオレンから誘導される１価又は２価の基が挙げられる。
なお、上記フェニル基又はフェニレン基、１価又は２価の縮合環炭化水素基及び１価又は２価の炭化水素環集合基において、置換基として有し得る炭素原子数１乃至６のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、シクロペンチル基、ｎ−ヘキシル基、シクロヘキシル基が挙げられる。
これら芳香族基の中でも、溶解性や、粘度低下や低粘度化の維持における効果、また配合物において優れた光学特性（高透明性、高屈折率、低アッベ数）を実現し得る観点から、フェニル基、ナフチル基、フェナントリル基を好ましい基として挙げることができる。
【００１７】
上記特定の芳香族基と重合性二重結合を有する基をそれぞれ少なくとも１つずつ有する化合物の具体例として、下記式［１］で表される化合物が挙げられる。
【化９】
0006555499.tif 000010
上記式［１］中、Ｘは重合性二重結合を有する基を少なくとも１つ有するフェニル基、重合性二重結合を有する基を少なくとも１つ有するナフチル基、重合性二重結合を有する基を少なくとも１つ有するビフェニル基、又は重合性二重結合を有する基を少なくとも１つ有するフェナントリル基を表し、Ａｒ１は複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ１はメチル基、エチル基、又はイソプロピル基を表す。
【００１８】
Ｘが表す重合性二重結合を有する基を少なくとも１つ有するフェニル基としては、例えば、２−ビニルフェニル基、３−ビニルフェニル基、４−ビニルフェニル基、４−ビニルオキシフェニル基、４−アリルフェニル基、４−アリルオキシフェニル基、４−イソプロペニルフェニル基が挙げられる。
【００１９】
Ｘが表す重合性二重結合を有する基を少なくとも１つ有するナフチル基としては、例えば、４−ビニルナフタレン−１−イル基、５−ビニルナフタレン−１−イル基、６−ビニルナフタレン−２−イル基、５−ビニルオキシナフタレン−１−イル基、５−アリルナフタレン−１−イル基、４−アリルオキシナフタレン−１−イル基、５−アリルオキシナフタレン−１−イル基、８−アリルオキシナフタレン−１−イル基、５−イソプロペニルナフタレン−１−イル基が挙げられる。
【００２０】
Ｘが表す重合性二重結合を有する基を少なくとも１つ有するビフェニル基としては、例えば、４’−ビニル−［１，１’−ビフェニル］−２−イル基、４’−ビニル−［１，１’−ビフェニル］−３−イル基、４’−ビニル−［１，１’−ビフェニル］−４−イル基、４’−ビニルオキシ−［１，１’−ビフェニル］−４−イル基、４’−アリル−［１，１’−ビフェニル］−４−イル基、４’−アリルオキシ−［１，１’−ビフェニル］−４−イル基、４’−イソプロペニル−［１，１’−ビフェニル］−４−イル基が挙げられる。
【００２１】
Ｘが表す重合性二重結合を有する基を少なくとも１つ有するフェナントリル基としては、例えば、３−ビニルフェナントレン−９−イル基、７−ビニルフェナントレン−９−イル基、１０−ビニルフェナントレン−９−イル基、７−ビニルフェナントレン−２−イル基、６−ビニルフェナントレン−３−イル基、１０−ビニルフェナントレン−３−イル基、３−ビニルオキシフェナントレン−９−イル基、３−アリルフェナントレン−９−イル基、３−アリルオキシフェナントレン−９−イル基、３−イソプロペニルフェナントレン−９−イル基が挙げられる。
【００２２】
上記Ｘとしては、中でも、重合性二重結合を有する基を少なくとも１つ有するフェニル基であることが好ましく、ビニルフェニル基がより好ましい。
【００２３】
Ａｒ１が表す複数のベンゼン環構造を有する縮合環炭化水素基としては、例えば、ナフタレン、フェナントレン、アントラセン、トリフェニレン、ピレン、クリセン、ナフタセン、ビフェニレン、フルオレンから誘導される１価の基が挙げられる。
また複数の芳香環が単結合で直接結合している炭化水素環集合基としては、例えば、ビフェニル、テルフェニル、クアテルフェニル、ビナフタレン、フェニルナフタレン、フェニルフルオレン、ジフェニルフルオレンから誘導される１価の基が挙げられる。
なお上記縮合環炭化水素基及び炭化水素環集合基において、置換基として有し得る炭素原子数１乃至６のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、シクロペンチル基、ｎ−ヘキシル基、シクロヘキシル基が挙げられる。
【００２４】
上記Ａｒ１としては、中でも、複数のベンゼン環構造を有する縮合環炭化水素基（炭素原子数１乃至６のアルキル基で置換されていてもよい）であることが好ましく、フェナントリル基がより好ましい。
【００２５】
上記式［１］で表される化合物の具体例としては、例えば、ジメトキシ（９−フェナントリル）（４−ビニルフェニル）シラン、ジエトキシ（９−フェナントリル）（４−ビニルフェニル）シラン、ジイソプロポキシ（９−フェナントリル）（４−ビニルフェニル）シラン、ジメトキシ（９−フェナントリル）（４−ビニルナフタレン−１−イル）シラン、ジメトキシ（９−フェナントリル）（４’−ビニル−［１，１’−ビフェニル］−４−イル）シラン、ジメトキシ（９−フェナントリル）（３−ビニルフェナントレン−９−イル）シラン、ジメトキシ（１−ナフチル）（４−ビニルフェニル）シラン、ジメトキシ（２−ナフチル）（４−ビニルフェニル）シラン、ジメトキシ（２−フェナントリル）（４−ビニルフェニル）シラン、ジメトキシ（３−フェナントリル）（４−ビニルフェニル）シラン、ジメトキシ（９−フェナントリル）（４−ビニルフェニル）シラン、［１，１’−ビフェニル］−４−イルジメトキシ（４−ビニルフェニル）シランが挙げられるが、これらに限定されるものではない。
【００２６】
また上記特定の芳香族基と重合性二重結合を有する基をそれぞれ少なくとも１つずつ有する化合物の具体例として、下記式［２］で表される化合物が挙げられる。
【化１０】
0006555499.tif 000011
上記式［２］中、Ａｒ２はｑ価の芳香族炭化水素残基を表し、ｑは１又は２を表し、Ｙは単結合、−Ｏ−Ｃ（＝Ｏ）−基、又は−Ｏ−基を表し、Ｒ２は水素原子又はメチル基を表す。
【００２７】
Ａｒ２における上記ｑ価の芳香族炭化水素残基とは、ベンゼン、複数のベンゼン環構造を有する縮合環炭化水素、又は複数の芳香環が単結合で直接結合している炭化水素環集合物からｑ個の水素原子を除いた基が挙げられ、これらは炭素原子数１乃至６のアルキル基で置換されていてもよい。
具体的には、炭素原子数１乃至６のアルキル基で置換されていてもよいフェニル基又はフェニレン基、複数のベンゼン環構造を有する１価又は２価の縮合環炭化水素基（炭素原子数１乃至６のアルキル基で置換されていてもよい）、又は複数の芳香環が単結合で直接結合している１価又は２価の炭化水素環集合基（炭素原子数１乃至６のアルキル基で置換されていてもよい）が挙げられる。
【００２８】
Ａｒ２が表す炭素原子数１乃至６のアルキル基で置換されていてもよいフェニル基としては、例えば、フェニル基、ｏ−トリル基、ｍ−トリル基、ｐ−トリル基、２，４，６−トリメチルフェニル基、４−ｔｅｒｔ−ブチルフェニル基が挙げられ、炭素原子数１乃至６のアルキル基で置換されていてもよいフェニレン基としては、例えば、フェニレン基、２，４−メチルフェニレン基、２，５−メチルフェニレン基、２，４，５−トリメチル−１，３−フェニレン基、２−ｔｅｒｔ−ブチル−１，４−フェニレン基が挙げられる。
Ａｒ２が表す複数のベンゼン環構造を有する１価又は２価の縮合環炭化水素基としては、例えば、ナフタレン、フェナントレン、アントラセン、トリフェニレン、ピレン、クリセン、ナフタセン、ビフェニレン、フルオレンから誘導される１価又は２価の基が挙げられる。
また複数の芳香環が単結合で直接結合している１価又は２価の炭化水素環集合基としては、例えば、ビフェニル、テルフェニル、クアテルフェニル、ビナフタレン、フェニルナフタレン、フェニルフルオレン、ジフェニルフルオレンから誘導される１価又は２価の基が挙げられる。
なお上記縮合環炭化水素基及び炭化水素環集合基において、置換基として有し得る炭素原子数１乃至６のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、シクロペンチル基、ｎ−ヘキシル基、シクロヘキシル基が挙げられる。
【００２９】
上記式［２］で表される化合物の具体例としては、例えば、１−ビニルナフタレン、２−ビニルナフタレン、２−イソプロペニルナフタレン、２，７−ビス（４−ビニルフェニル）ナフタレン、ナフタレン−１−イルメチル（メタ）アクリレート、ナフタレン−２−イルメチル（メタ）アクリレートが挙げられる。
【００３０】
本発明に係る低粘度化剤としては、例えば下記式［３−１］乃至式［３−４］で表される化合物を挙げることができ、中でも式［３−１］及び式［３−２］で表される化合物が粘度の低減・維持に係る効果、並びに優れた光学特性（低アッベ数）を実現する観点から好ましく、特に式［３−１］で表される化合物が好ましい。
【化１１】
0006555499.tif 000012
上記式中、Ｒ１はメチル基、エチル基、又はイソプロピル基を表す。
【００３１】
本発明に係る低粘度化剤は、市販品の化合物を好適に用いることができる。
また例えば、式［３−４］で表される化合物などの（メタ）アクリロイル基を含有するエステル化合物は慣用の方法にて製造し得、アルコール及び（メタ）アクリル酸ハロゲン化物をトリエチルアミン又はピリジン存在下でエステル化反応させることにより製造可能である。
【００３２】
また、上記式［３−１］及び式［３−３］で表される化合物（前記式［１］で表される化合物）は慣用の方法にて製造し得、例えば、アルコキシシラン化合物とグリニャール試薬とを反応させてオルガノアルコキシシラン化合物を得る、従来のグリニャール反応や、アルコキシヒドロシラン化合物とアリールハロゲン化物とを遷移金属触媒を用いて反応させてオルガノアルコキシシラン化合物を得る、従来のカップリング反応にて製造可能である。
詳細には、Ａｒ１基を有するグリニャール試薬：Ａｒ１−Ｍｇ−Ｈａｌと、重合性二重結合を有する芳香環基を有するトリアルコキシシラン化合物：Ｘ−Ｓｉ（ＯＲ１）３とを反応させて、又は、重合性二重結合を有する芳香環基を有するグリニャール試薬：Ｘ−Ｍｇ−Ｈａｌと、Ａｒ１基を有するトリアルコキシシラン化合物：Ａｒ１−Ｓｉ（ＯＲ１）３とを反応させて、式［１］で表される重合性シラン化合物を得ることができる（上記Ａｒ１、Ｘ、Ｒ１は前記式［１］と同じ意味を表し、Ｈａｌはハロゲン原子を表す）。
前記グリニャール試薬は、ハロゲン化アリール：Ａｒ１−Ｈａｌ又はＸ−Ｈａｌと、マグネシウムとの反応により、得られる。
【００３３】
上記グリニャール試薬の製造、並びに、グリニャール試薬とアルコキシシラン化合物との反応は、有機溶媒中で実施され得る。ここで使用される有機溶媒としては、例えば、ジエチルエーテル、テトラヒドロフラン、ｔｅｒｔ−ブチルメチルエーテル等のエーテル系溶媒；ヘキサン、トルエン、キシレン等の炭化水素系溶媒等の不活性有機溶媒を挙げることができる。これら有機溶媒は、一種を単独で又は二種以上を混合して用いてもよい。
上記の製造温度並びに反応温度は、０〜２００℃、特に２０〜１５０℃の範囲が好ましい。
また、グリニャール試薬の製造時や、グリニャール試薬とアルコキシシラン化合物との反応系に酸素が存在すると、製造・反応段階でグリニャール試薬が酸素と反応し、目的物である重合性シラン化合物の収率低下の原因となるので、これらは窒素、アルゴン等の不活性雰囲気下で行うことがよい。
【００３４】
上記低粘度化剤は、一種を単独で、又は二種以上を組み合わせて使用することができる。
【００３５】
＜＜高屈折率重合性化合物＞＞
本発明に係る低粘度化剤は、重合性二重結合を少なくとも１つ有し、その硬化物のＤ線（５８９．３ｎｍ）における屈折率、すなわちｎＤが１．６０以上である高屈折率重合性化合物に対して用いられる。
上記高屈折率重合性化合物としては、上述の通り重合可能な基を有し、そしてその硬化物において１．６０以上の高い屈折率を有する化合物であれば特に限定されないが、例えば以下に示す特定の反応性ポリシロキサンや、特定のフルオレン化合物を挙げることができる。
【００３６】
＜反応性ポリシロキサン＞
上記反応性ポリシロキサンは、式［４］で表されるアルコキシケイ素化合物Ａの重縮合物、及び式［４］で表されるアルコキシケイ素化合物Ａと式［５］で表されるアルコキシケイ素化合物Ｂとの重縮合物の少なくとも一方を含む。
【００３７】
［アルコキシケイ素化合物Ａ］
【化１２】
0006555499.tif 000013
上記式［４］中、Ｘは重合性二重結合を有する置換基を少なくとも１つ有するフェニル基、重合性二重結合を有する置換基を少なくとも１つ有するナフチル基、重合性二重結合を有する置換基を少なくとも１つ有するビフェニル基、又は重合性二重結合を有する置換基を少なくとも１つ有するフェナントリル基を表し、Ａｒ３は炭素原子数１乃至６のアルキル基で置換されていてもよいフェニル基、複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ３はメチル基、エチル基、又はイソプロピル基を表す。
【００３８】
上記式［４］中のＸの具体例としては、前記式［１］で表される化合物において、該式［１］中の基Ｘとして挙げた基が挙げられ、特に式［１］中の基Ｘにおいて好ましい基として挙げた基を挙げることができる。
また上記式［４］中のＡｒ４の具体例としては、前記式［１］中の基Ａｒ１として挙げた基が挙げられ、特に式［４］中の基Ａｒ１において好ましい基として挙げた基を挙げることができる。
そして上記式［４］で表される化合物の具体例としては、前記式［１］で表される化合物の具体例として挙げた化合物が挙げられる。
【００３９】
［アルコキシケイ素化合物Ｂ］
【化１３】
0006555499.tif 000014
式［５］中、Ａｒ４は炭素原子数１乃至６のアルキル基で置換されていてもよいフェニル基、複数のベンゼン環構造を有する縮合環炭化水素基（炭素原子数１乃至６のアルキル基で置換されていてもよい）、又は複数の芳香環が単結合で直接結合している炭化水素環集合基（炭素原子数１乃至６のアルキル基で置換されていてもよい）を表し、Ｒ４はメチル基、エチル基、又はイソプロピル基を表す。）
【００４０】
Ａｒ４が表す炭素原子数１乃至６のアルキル基で置換されていてもよいフェニル基としては、例えば、フェニル基、ｏ−トリル基、ｍ−トリル基、ｐ−トリル基、２，４，６−トリメチルフェニル基、４−ｔｅｒｔ−ブチルフェニル基が挙げられる。
Ａｒ４が表す複数のベンゼン環構造を有する縮合環炭化水素基としては、例えば、ナフタレン、フェナントレン、アントラセン、トリフェニレン、ピレン、クリセン、ナフタセン、ビフェニレン、フルオレンから誘導される１価の基が挙げられる。
また複数の芳香環が単結合で直接結合している炭化水素環集合基としては、例えば、ビフェニル、テルフェニル、クアテルフェニル、ビナフタレン、フェニルナフタレン、フェニルフルオレン、ジフェニルフルオレンから誘導される１価の基が挙げられる。
なお上記縮合環炭化水素基及び炭化水素環集合基において、置換基として有し得る炭素原子数１乃至６のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、シクロペンチル基、ｎ−ヘキシル基、シクロヘキシル基が挙げられる。
【００４１】
上記Ａｒ４としては、中でも、複数のベンゼン環構造を有する縮合環炭化水素基（炭素原子数１乃至６のアルキル基で置換されていてもよい）であることが好ましく、フェナントリル基がより好ましい。
【００４２】
上記式［５］で表される化合物の具体例としては、例えば、トリメトキシ（フェニル）シラン、トリエトキシ（フェニル）シラン、トリメトキシ（ｐ−トリル）シラン、トリメトキシ（１−ナフチル）シラン、トリエトキシ（１−ナフチル）シラン、トリイソプロポキシ（１−ナフチル）シラン、トリメトキシ（２−ナフチル）シラン、トリエトキシ（２−ナフチル）シラン、トリイソプロポキシ（２−ナフチル）シラン、トリメトキシ（２−フェナントリル）シラン、トリメトキシ（３−フェナントリル）シラン、トリメトキシ（９−フェナントリル）シラン、トリエトキシ（９−フェナントリル）シラン、トリイソプロポキシ（９−フェナントリル）シラン、［１，１’−ビフェニル］−４−イルトリメトキシシラン、［１，１’−ビフェニル］−４−イルトリエトキシシラン、［１，１’−ビフェニル］−４−イルトリイソプロポキシシランが挙げられるが、これらに限定されるものではない。
【００４３】
上記反応性ポリシロキサンを構成するアルコキシケイ素化合物として、式［４］で表されるアルコキシケイ素化合物Ａに加え、式［５］で表されるアルコキシケイ素化合物Ｂを含む場合、これらアルコキシケイ素化合物の重縮合反応にかかる配合モル比は特に限定されないが、硬化物の物性を安定させる目的から、通常、アルコキシケイ素化合物Ａ１モルに対し、アルコキシケイ素化合物Ｂ９モル以下の範囲が好ましい。より好ましくは１．５モル以下で配合される範囲である。アルコキシケイ素化合物Ａの配合モル数に対するアルコキシケイ素化合物Ｂの配合モル比を９以下とすることで、十分な架橋密度が得られ、熱に対する寸法安定性がより向上し、かつ、より高屈折率、低アッベ数を有する硬化物を得ることができる。
上述のアルコキシケイ素化合物Ａ及びアルコキシケイ素化合物Ｂは、必要に応じて適宜化合物を選択して用いることができ、またそれぞれ複数種の化合物を併用することもできる。この場合の配合モル比も、アルコキシケイ素化合物Ａのモル量の総計と、アルコキシケイ素化合物Ｂのモル量の総計の比が、上記の範囲となる。
【００４４】
［酸又は塩基性触媒］
上記式［４］で表されるアルコキシケイ素化合物Ａの重縮合反応、あるいはまた上記式［４］で表されるアルコキシケイ素化合物Ａと上記式［５］で表されるアルコキシケイ素化合物Ｂを含むアルコキシケイ素化合物の重縮合反応は、酸又は塩基性触媒の存在下で好適に実施される。
上記重縮合反応に用いる触媒は、後述の溶媒に溶解する、又は均一分散する限りにおいては特にその種類は限定されず、必要に応じて適宜選択して用いることができる。
用いることのできる触媒としては、例えば、酸性化合物として、塩酸、硝酸、硫酸などの無機酸、酢酸、シュウ酸などの有機酸；塩基性化合物として、アルカリ金属水酸化物、アルカリ土類金属水酸化物、水酸化アンモニウム、第四級アンモニウム塩、アミン類；フッ化物塩として、ＮＨ４Ｆ、ＮＲ４Ｆが挙げられる。なお、ここでＲは、水素原子、炭素原子数１乃至１２の直鎖状アルキル基、炭素原子数３乃至１２の分枝状アルキル基、炭素原子数３乃至１２の環状アルキル基からなる群から選ばれる一種以上の基である。
これら触媒は、一種単独で、又は複数種を併用することもできる。
【００４５】
上記酸性化合物としては、例えば、塩酸、硝酸、硫酸、酢酸、シュウ酸、ホウ酸が挙げられる。
【００４６】
上記塩基性化合物としては、例えば、水酸化ナトリウム、水酸化カリウム、水酸化マグネシウム、水酸化カルシウム、水酸化ストロンチウム、水酸化バリウム、水酸化アンモニウム、水酸化テトラメチルアンモニウム、水酸化テトラエチルアンモニウム、水酸化テトラブチルアンモニウム、トリエチルアミンが挙げられる。
【００４７】
上記フッ化物塩としては、例えば、フッ化アンモニウム、フッ化テトラメチルアンモニウム、フッ化テトラブチルアンモニウムを挙げることができる。
【００４８】
これら触媒のうち、好ましく用いられるのは、塩酸、酢酸、水酸化カリウム、水酸化カルシウム、水酸化バリウム及び水酸化テトラエチルアンモニウムからなる群から選ばれる一種以上である。
触媒の使用量は、前記アルコキシケイ素化合物の総質量に対し、０．０１〜１０質量％、好ましくは０．１〜５質量％である。触媒の使用量を０．０１質量％以上とすることで反応がより良好に進行する。また、経済性を考慮すれば、１０質量％以下の使用で十分である。
【００４９】
［重縮合反応］
上記反応性ポリシロキサン（重縮合物）は、アルコキシケイ素化合物Ａの構造が一つの特徴となっており、該アルコキシケイ素化合物Ａに含まれる反応性基（重合性二重結合）は、ラジカル又はカチオンによって容易に重合し、重合後（硬化後）は高い耐熱性を示す。
アルコキシケイ素化合物Ａの加水分解重縮合反応、あるいはまたアルコキシケイ素化合物Ａとアルコキシケイ素化合物Ｂとの加水分解重縮合反応は、無溶媒下で行うことも可能だが、後述するテトラヒドロフラン（ＴＨＦ）などの、使用するアルコキシケイ素化合物に対して不活性な溶媒を反応溶媒として用いることも可能である。反応溶媒を用いる場合は、反応系を均一にしやすく、より安定した重縮合反応を行えるという利点がある。
【００５０】
反応性ポリシロキサンの合成反応は、前述のように無溶媒で行ってもよいが、反応をより均一化させるために溶媒を使用しても問題ない。溶媒は、使用するアルコキシケイ素化合物と反応せず、その重縮合物を溶解するものであれば特に限定されない。
このような反応溶媒としては、例えば、アセトン、メチルエチルケトン（ＭＥＫ）等のケトン類；ベンゼン、トルエン、キシレン等の芳香族炭化水素類；テトラヒドロフラン（ＴＨＦ）、１，４−ジオキサン、ジイソプロピルエーテル、シクロペンチルメチルエーテル（ＣＰＭＥ）等のエーテル類；エチレングリコール、プロピレングリコール、ヘキシレングリコール等のグリコール類；エチルセロソルブ、ブチルセロソルブ、エチルカルビトール、ブチルカルビトール、ジエチルセロソルブ、ジエチルカルビトール等のグリコールエーテル類；Ｎ−メチル−２−ピロリドン（ＮＭＰ）、Ｎ，Ｎ−ジメチルホルムアミド（ＤＭＦ）等のアミド類が挙げられる。これら溶媒は、一種単独で、又は二種以上を混合して用いてもよい。
【００５１】
本発明で用いる反応性ポリシロキサンは、式［４］で表されるアルコキシケイ素化合物Ａを、あるいはまた式［４］で表されるアルコキシケイ素化合物Ａと式［５］で表されるアルコキシケイ素化合物Ｂとを含むアルコキシケイ素化合物を、酸又は塩基性触媒の存在下で、加水分解重縮合を行うことにより得られる。加水分解重縮合にかかる反応温度は２０〜１５０℃、より好ましくは３０〜１２０℃である。
反応時間は、重縮合物の分子量増加が終了し、分子量分布が安定するのに必要な時間以上なら、特に制限は受けず、より具体的には数時間から数日間である。
【００５２】
重縮合反応の終了後、得られた反応性ポリシロキサンをろ過、溶媒留去等の任意の方法で回収し、必要に応じて適宜精製処理を行うことが好ましい。
【００５３】
本発明で使用する反応性ポリシロキサンの製造方法の一例として、式［４］で表されるアルコキシケイ素化合物Ａを、あるいはまた式［４］で表されるアルコキシケイ素化合物Ａと式［５］で表されるアルコキシケイ素化合物Ｂとを含むアルコキシケイ素化合物を、塩基の存在下で重縮合し、陽イオン交換樹脂を用いて塩基を除去してなる方法が挙げられる。
上記塩基並びにその使用量は、上述した塩基性化合物及びフッ化物塩からなる群から選択される一種以上の化合物、またその使用量を採用し得、好ましくは水酸化カリウム、水酸化カルシウム、水酸化バリウム及び水酸化テトラエチルアンモニウムからなる群から選ばれる一種以上のものを塩基として使用できる。
また重縮合反応に用いる反応条件等や反応溶媒等は上述したものを採用できる。
そして反応終了後、塩基の除去に使用する陽イオン交換樹脂としてはスルホ基をイオン基として有するイオン交換樹脂が好ましく用いられる。
【００５４】
上記陽イオン交換樹脂としては、スチレン系（スチレン−ジビニルベンゼン共重合体）、アクリル系等一般的に使用されている母体構造のものを使用できる。また、イオン基としてスルホ基を有する強酸性陽イオン交換樹脂、イオン基としてカルボキシ基を有する弱酸性陽イオン交換樹脂の何れであってもよい。さらに、陽イオン交換樹脂の形態としては、粒状、繊維状、膜状といった種々のものを使用できる。これら陽イオン交換樹脂は、市販されているものを好適に使用することができる。
中でも、スルホ基をイオン基として有する強酸性陽イオン交換樹脂が好ましく用いられる。
【００５５】
市販されている強酸性陽イオン交換樹脂としては、例えば、アンバーライト（登録商標）１５、同２００、同２００Ｃ、同２００ＣＴ、同２５２、同１２００  Ｈ、同ＩＲ１２０Ｂ、同ＩＲ１２０  Ｈ、同ＩＲ１２２  Ｎａ、同ＩＲ１２４、同ＩＲＣ５０、同ＩＲＣ８６、同ＩＲＮ７７、同ＩＲＰ−６４、同ＩＲＰ−６９、同ＣＧ−５０、同ＣＧ−１２０、アンバージェット（登録商標）１０２０、同１０２４、同１０６０、同１２００、同１２２０、アンバーリスト（登録商標）１５、同１５ＤＲＹ、同１５ＪＷＥＴ、同１６、同１６ＷＥＴ、同３１ＷＥＴ、同３５ＷＥＴ、同３６、ダウエックス（登録商標）５０Ｗｘ２、同５０Ｗｘ４、同５０Ｗｘ８、同ＤＲ−２０３０、同ＤＲ−Ｇ８、同ＨＣＲ−Ｗ２、同６５０Ｃ  ＵＰＷ、同Ｇ−２６、同８８、同Ｍ−３１、同Ｎ−４０６、ダウエックス（登録商標）モノスフィアー（登録商標）６５０Ｃ、同８８、同Ｍ−３１、同９９Ｋ／３２０、同９９Ｋ／３５０、同９９Ｃａ／３２０、ダウエックス  マラソン（登録商標）ＭＳＣ、同Ｃ［以上、ダウ・ケミカル社製］；ダイヤイオン（登録商標）ＥＸＣ０４、同ＨＰＫ２５、同ＰＫ２０８、同ＰＫ２１２、同ＰＫ２１６、同ＰＫ２２０、同ＰＫ２２８Ｌ、同ＲＣＰ１６０Ｍ、同ＳＫ１Ｂ、同ＳＫ１ＢＳ、同ＳＫ１０４、同ＳＫ１１０、同ＳＫ１１２、同ＳＫ１１６、同ＵＢＫ５１０Ｌ、同ＵＢＫ５５５［以上、三菱化学（株）製］；レバチット（登録商標）ＭｏｎｏＰｌｕｓＳ１００、同ＭｏｎｏＰｌｕｓＳＰ１１２［以上、ランクセス社製］が挙げられる。
【００５６】
また、市販されている弱酸性陽イオン交換樹脂としては、例えば、アンバーライト（登録商標）ＣＧ−５０、同ＦＰＣ３５００、同ＩＲＣ５０、同ＩＲＣ７６、同ＩＲＣ８６、同ＩＲＰ−６４、ダウエックス（登録商標）ＭＡＣ−３［以上、ダウ・ケミカル社製］；ダイヤイオン（登録商標）ＣＷＫ３０／Ｓ、同ＷＫ１０、同ＷＫ１１、同ＷＫ４０、同ＷＫ１００、同ＷＴ０１Ｓ［以上、三菱化学（株）製］が挙げられる。
【００５７】
このような反応によって得られた重縮合化合物は、ＧＰＣによるポリスチレン換算で測定される重量平均分子量Ｍｗが５００〜１００，０００、好ましくは５００〜３０，０００であり、分散度：Ｍｗ（重量平均分子量）／Ｍｎ（数平均分子量）は１．０〜１０である。
なお、上記反応性ポリシロキサンは、［Ｘ（Ａｒ１）ＳｉＯ］で表されるシロキサン単位を少なくとも有する化合物であり、例えば、［Ｘ（Ａｒ１）ＳｉＯ］と［Ａｒ２ＳｉＯ３／２］で表されるシロキサン単位を少なくとも有する、架橋構造を持つ化合物である。
【００５８】
＜フルオレン化合物＞
上記フルオレン化合物は、下記式［６］で表される化合物である。
【化１４】
0006555499.tif 000015
上記式［６］中、Ｒ５及びＲ６はそれぞれ独立して、水素原子又はメチル基を表し、Ｌ１及びＬ２はそれぞれ独立して、置換基を有していてもよいフェニレン基、又は置換基を有していてもよいナフタレンジイル基を表し、Ｌ３及びＬ４はそれぞれ独立して、炭素原子数１乃至６のアルキレン基、より好ましくは炭素原子数２又は３のアルキレン基を表し、ｍ及びｎはそれぞれ独立して、０≦ｍ＋ｎ≦４０を満たす０又は正の整数を表す。
【００５９】
Ｌ１及びＬ２が表す置換基を有していてもよいフェニレン基としては、例えば、ｏ−フェニレン基、ｍ−フェニレン基、ｐ−フェニレン基、２−メチルベンゼン−１，４−ジイル基、２−アミノベンゼン−１，４−ジイル基、２，４−ジブロモベンゼン−１，３−ジイル基、２，６−ジブロモベンゼン−１，４−ジイル基が挙げられる。
また、Ｌ１及びＬ２が表す置換基を有していてもよいナフタレンジイル基としては、例えば、１，２−ナフタレンジイル基、１，４−ナフタレンジイル基、１，５−ナフタレンジイル基、１，８−ナフタレンジイル基、２，３−ナフタレンジイル基、２，６−ナフタレンジイル基が挙げられる。
【００６０】
Ｌ３及びＬ４が表す炭素原子数１乃至６のアルキレン基としては、例えば、メチレン基、エチレン基、トリメチレン基、１−メチルエチレン基、テトラメチレン基、１−メチルトリメチレン基、１，１−ジメチルエチレン基、ペンタメチレン基、１−メチルテトラメチレン基、２−メチルテトラメチレン基、１，１−ジメチルトリメチレン基、１，２−ジメチルトリメチレン基、２，２−ジメチルトリメチレン基、１−エチルトリメチレン基、ヘキサメチレン基、１−メチルペンタメチレン基、２−メチルペンタメチレン基、３−メチルペンタメチレン基、１，１−ジメチルテトラメチレン基、１，２−ジメチルテトラメチレン基、２，２−ジメチルテトラメチレン基、１−エチルテトラメチレン基、１，１，２−トリメチルトリメチレン基、１，２，２−トリメチルトリメチレン基、１−エチル−１−メチルトリメチレン基、１−エチル−２−メチルトリメチレン基が挙げられる。これらのうち、炭素原子数２又は３のアルキレン基に相当する基がＬ３及びＬ４としてより好ましい。
【００６１】
式［６］で表される化合物において、ｍ及びｎはそれぞれ独立して、０≦ｍ＋ｎ≦３０を満たす場合が好ましく、２≦ｍ＋ｎ≦２０を満たす場合がより好ましい。
【００６２】
上記式［６］で表される化合物の具体例としては、例えば、９，９−ビス（４−（２−（メタ）アクリロイルオキシエトキシ）フェニル）−９Ｈ−フルオレン、オグソール（登録商標）ＥＡ−０２００、同ＥＡ−０３００、同ＥＡ−Ｆ５００３、同ＥＡ−Ｆ５５０３、同ＥＡ−Ｆ５５１０、同ＥＡ−Ｆ５７１０、同ＧＡ−５０００［以上、大阪ガスケミカル（株）製］、ＮＫエステルＡ−ＢＰＥＦ［新中村化学工業（株）製］が挙げられるが、これらに限定されるものではない（なお本発明において、（メタ）アクリロイル基とはアクリロイル基とメタクリロイル基の両方をいう。）。
【００６３】
また、高屈折率重合性化合物として好適な化合物は、下記式［７−１］で表される化合物、式［７−２］で表される構造単位を有する化合物、並びに式［７−２］で表される構造単位及び式［７−３］で表される構造単位を有する化合物である。
【化１５】
0006555499.tif 000016
式［７−１］中、２つのＱはそれぞれ同一の基であって、ビニルオキシ基、アリルオキシ基及び（メタ）アクリロイルオキシ基からなる群から選択される基を表し、２つのｐはそれぞれ同一に０乃至３の整数を示す。
【化１６】
0006555499.tif 000017
式［７−２］及び［７−３］中、Ａｒ５及びＡｒ６は、それぞれ独立して、フェニル基、ナフチル基、又はフェナントリル基を表す。
【００６４】
特に高屈折率重合性化合物として好適な化合物は、下記式［７−１−１］で表される化合物、式［７−２−１］で表される構造単位を有する化合物、並びに式［７−２−１］で表される構造単位及び式［７−３−１］で表される構造単位を有する化合物である。
【化１７】
0006555499.tif 000018
【化１８】
0006555499.tif 000019
【００６５】
上記高屈折率重合性化合物は、一種を単独で、又は二種以上を組み合わせて使用することができる。
【００６６】
＜＜重合性組成物＞＞
本発明は、前記（ａ）高屈折率重合性化合物  １００質量部と、前記（ｂ）低粘度化剤  １０〜５００質量部を含む、重合性組成物も対象とする。
上記重合性組成物において、（ａ）高屈折率重合性化合物、及び（ｂ）低粘度化剤のいずれも、それぞれ一種を単独で、或いは二種以上を組み合わせて用いることができる。
当該重合性組成物には、さらに（ｃ）１０１３．２５ｈＰａ下、２３℃における物質の状態が液体である重合性希釈剤、並びに、（ｄ）重合開始剤を含んでいてもよい。
【００６７】
＜（ｃ）重合性希釈剤＞
本発明の重合性組成物に使用可能な重合性希釈剤は、１０１３．２５ｈＰａ下、２３℃における物質の状態が液体である化合物であり、液状希釈剤ともいう。重合性希釈剤は、１）重合性組成物の粘度を調整するとともに、２）重合性組成物硬化時の架橋密度を調整することを目的として使用され得る。重合性希釈剤の使用より、前述の低粘度化剤の粘度の低減・維持に係る効果をより高めることができる。
【００６８】
重合性希釈剤としては、例えば、１，３−ブタンジオールジ（メタ）アクリレート、１，４−ブタンジオールジ（メタ）アクリレート、ネオペンチルグリコールジ（メタ）アクリレート、１，６−ヘキサンジオールジ（メタ）アクリレート、１，９−ノナンジオールジ（メタ）アクリレート、２−メチル−１，８−オクタンジオールジ（メタ）アクリレート、１，１０−デカンジオールジ（メタ）アクリレート、トリシクロ［５．２．１．０２，６］デカンジメタノールジ（メタ）アクリレート、トリメチロールプロパントリ（メタ）アクリレート、ジトリメチロールプロパンテトラ（メタ）アクリレート、ペンタエリスリトールテトラ（メタ）アクリレート、ジペンタエリスリトールヘキサ（メタ）アクリレート、２−ヒドロキシ−３−アクリロイルオキシプロピルメタクリレート、グリセリンジ（メタ）アクリレート、ペンタエリスリトールトリ（メタ）アクリレート、ジペンタエリスリトールペンタ（メタ）アクリレート、ビス（（メタ）アクリロイルオキシエチル）ヒドロキシエチルイソシアヌレート、ベンジル（メタ）アクリレート、２−フェノキシエチル（メタ）アクリレート、２−フェノキシベンジル（メタ）アクリレート、３−フェノキシベンジル（メタ）アクリレート、４−フェノキシベンジル（メタ）アクリレート、２−(２−ビフェニリルオキシ)エチル（メタ）アクリレート、２−(３−ビフェニリルオキシ)エチル（メタ）アクリレート、２−(４−ビフェニリルオキシ)エチル（メタ）アクリレート、エトキシ化ｏ−フェニルフェノール（メタ）アクリレート、ジエチレングリコールモノフェニルエーテル（メタ）アクリレート、ポリエチレングリコールモノフェニルエーテル（メタ）アクリレート、２−ヒドロキシ−３−フェノキシプロピル（メタ）アクリレート、ネオペンチルグリコールベンゾエート（メタ）アクリレート、ジビニルベンゼンが挙げられる。
【００６９】
上記重合性希釈剤は、市販品として入手が可能であり、その具体例としては、ＮＫエステル７０１Ａ、同Ａ−ＤＣＰ、同Ａ−ＤＯＮ−Ｎ、同Ａ−ＨＤ−Ｎ、同Ａ−ＮＯＤ−Ｎ、同ＤＣＰ、同ＤＯＤ−Ｎ、同ＨＤ−Ｎ、同ＮＯＤ−Ｎ、同ＮＰＧ、同Ａ−ＴＭＭ−３、同Ａ−ＴＭＭ−３Ｌ、同Ａ−ＴＭＭ−３ＬＭＮ、同Ａ−ＴＭＰＴ、同ＴＭＰＴ、同Ａ−ＴＭＭＴ、同ＡＤ−ＴＭＰ、同Ａ−ＤＰＨ、同Ａ−９５５０、同Ａ−９５３０、同ＡＤＰ−５１ＥＨ、同ＡＴＭ−３１ＥＨ、ＵＡ−７１００、Ａ−ＬＥＮ−１０［以上、新中村化学工業（株）製］、ＫＡＹＡＲＡＤ（登録商標）Ｔ−１４２０、同Ｄ−３３０、同Ｄ−３２０、同Ｄ−３１０、同ＤＰＣＡ−２０、同ＤＰＣＡ−３０、同ＤＰＣＡ−６０、同ＤＰＣＡ−１２０、同ＴＭＰＴＡ、同ＰＥＴ−３０、同ＤＰＨＡ、同ＤＰＨＡ−２Ｃ［以上、日本化薬（株）製］が挙げられる。
【００７０】
重合性希釈剤を使用する場合、重合性希釈剤は一種単独で、又は二種以上を混合して用いてもよい。またその添加量としては、（ａ）成分１００質量部に対し１０〜５００質量部にて、また、重合性組成物の全体を１００質量部としたときに、０．１〜４０質量部であることが好ましく、５〜３０質量部であることがより好ましい。３０質量部を超えて添加すると、屈折率の降下を起し得、本発明の主目的である高屈折率を維持することができない場合がある。
【００７１】
＜（ｄ）重合開始剤＞
本発明の重合性組成物はさらに重合開始剤を含み得る。重合開始剤としては、光重合開始剤及び熱重合開始剤の何れも使用できる。
【００７２】
光重合開始剤としては、例えば、アルキルフェノン類、ベンゾフェノン類、ミヒラー（Ｍｉｃｈｌｅｒ）のケトン類、アシルホスフィンオキシド類、ベンゾイルベンゾエート類、オキシムエステル類、テトラメチルチウラムモノスルフィド類、チオキサントン類が挙げられる。
特に、光開裂型の光ラジカル重合開始剤が好ましい。
市販されている光ラジカル重合開始剤としては、例えば、ＩＲＧＡＣＵＲＥ（登録商標）１８４、同３６９、同６５１、同５００、同８１９、同９０７、同７８４、同２９５９、同ＣＧＩ１７００、同ＣＧＩ１７５０、同ＣＧＩ１８５０、同ＣＧ２４−６１、同ＴＰＯ、Ｄａｒｏｃｕｒ（登録商標）１１１６、同１１７３［以上、ＢＡＳＦジャパン（株）製］、ＥＳＡＣＵＲＥ  ＫＩＰ１５０、同ＫＩＰ６５ＬＴ、同ＫＩＰ１００Ｆ、同ＫＴ３７、同ＫＴ５５、同ＫＴＯ４６、同ＫＩＰ７５［以上、Ｌａｍｂｅｒｔｉ社製］を挙げることができる。
【００７３】
熱重合開始剤としては、例えば、アゾ類、有機過酸化物類が挙げられる。
市販されているアゾ系熱重合開始剤としては、例えば、Ｖ−３０、Ｖ−４０、Ｖ−５９、Ｖ−６０、Ｖ−６５、Ｖ−７０［以上、和光純薬工業（株）製］を挙げることができる。
また市販されている有機過酸化物系熱重合開始剤としては、例えば、パーカドックス（登録商標）ＣＨ、同ＢＣ−ＦＦ、同１４、同１６、トリゴノックス（登録商標）２２、同２３、同１２１、カヤエステル（登録商標）Ｐ、同Ｏ、カヤブチル（登録商標）Ｂ［以上、化薬アクゾ（株）製］、パーヘキサ（登録商標）ＨＣ、パークミル（登録商標）Ｈ、パーオクタ（登録商標）Ｏ、パーヘキシル（登録商標）Ｏ、同Ｚ、パーブチル（登録商標）Ｏ、同Ｚ［以上、日油（株）製］を挙げることができるが、これらに限定されるものではない。
【００７４】
重合開始剤を添加する場合、重合開始剤は一種単独で、又は二種以上を混合して用いてもよい。また、その添加量としては、重合性成分、すなわち上記（ａ）成分及び（ｂ）成分（所望によりさらに（ｃ）成分）の総量１００質量部に対して０．１〜２０質量部、さらに好ましくは０．３〜１０質量部である。
【００７５】
＜その他添加剤＞
さらに本発明の重合性組成物は、本発明の効果を損なわない限りにおいて、必要に応じて、例えば、連鎖移動剤、酸化防止剤、紫外線吸収剤、光安定化剤、レベリング剤、レオロジー調整剤、シランカップリング剤等の接着補助剤、顔料、染料、消泡剤を含有することができる。
【００７６】
上記連鎖移動剤としては、例えば、チオール化合物として、メルカプト酢酸メチル、３−メルカプトプロピオン酸メチル、３−メルカプトプロピオン酸２−エチルヘキシル、３−メルカプトプロピオン酸３−メトキシブチル、３−メルカプトプロピオン酸ｎ−オクチル、３−メルカプトプロピオン酸ステアリル、１，４−ビス（３−メルカプトプロピオニルオキシ）ブタン、１，４−ビス（３−メルカプトブチリルオキシ）ブタン、トリメチロールエタントリス（３−メルカプトプロピオネート）、トリメチロールエタントリス（３−メルカプトブチレート）、トリメチロールプロパントリス（３−メルカプトプロピオネート）、トリメチロールプロパントリス（３−メルカプトブチレート）、ペンタエリスリトールテトラキス（３−メルカプトプロピオネート）、ペンタエリスリトールテトラキス（３−メルカプトブチレート）、ジペンタエリスリトールヘキサキス（３−メルカプトプロピオネート）、ジペンタエリスリトールヘキサキス（３−メルカプトブチレート）、トリス［２−（３−メルカプトプロピオニルオキシ）エチル］イソシアヌレート、トリス［２−（３−メルカプトブチリルオキシ）エチル］イソシアヌレート等のメルカプトカルボン酸エステル類；エタンチオール、２−メチルプロパン−２−チオール、ｎ−ドデカンチオール、２，３，３，４，４，５−ヘキサメチルヘキサン−２−チオール（ｔｅｒｔ−ドデカンチオール）、エタン−１，２−ジチオール、プロパン−１，３−ジチオール、ベンジルチオール等のアルキルチオール類；ベンゼンチオール、３−メチルベンゼンチオール、４−メチルベンゼンチオール、ナフタレン−２−チオール、ピリジン−２−チオール、ベンゾイミダゾール−２−チオール、ベンゾチアゾール−２−チオール等の芳香族チオール類；２−メルカプトエタノール、４−メルカプト−１−ブタノール等のメルカプトアルコール類；３−（トリメトキシシリル）プロパン−１−チオール、３−（トリエトキシシリル）プロパン−１−チオール等のシラン含有チオール類など、ジスルフィド化合物として、ジエチルジスルフィド、ジプロピルジスルフィド、ジイソプロピルジスルフィド、ジブチルジスルフィド、ジ−ｔｅｒｔ−ブチルジスルフィド、ジペンチルジスルフィド、ジイソペンチルジスルフィド、ジヘキシルジスルフィド、ジシクロヘキシルジスルフィド、ジデシルジスルフィド、ビス（２，３，３，４，４，５−ヘキサメチルヘキサン−２−イル）ジスルフィド（ジ−ｔｅｒｔ−ドデシルジスルフィド）、ビス（２，２−ジエトキシエチル）ジスルフィド、ビス（２−ヒドロキシエチル）ジスルフィド、ジベンジルジスルフィド等のアルキルジスルフィド類；ジフェニルジスルフィド、ジ−ｐ−トリルジスルフィド、ジ（ピリジン−２−イル）ピリジルジスルフィド、ジ（ベンゾイミダゾール−２−イル）ジスルフィド、ジ（ベンゾチアゾール−２−イル）ジスルフィド等の芳香族ジスルフィド類；テトラメチルチウラムジスルフィド、テトラエチルチウラムジスルフィド、テトラブチルチウラムジスルフィド、ビス（ペンタメチレン）チウラムジスルフィド等のチウラムジスルフィド類、α−メチルスチレンダイマーが挙げられる。
【００７７】
連鎖移動剤を添加する場合、連鎖移動剤は一種単独で、又は二種以上を混合して用いてもよい。また、その添加量としては、重合性成分、すなわち上記（ａ）成分及び（ｂ）成分（所望によりさらに（ｃ）成分）の総量１００質量部に対して０．０１〜２０質量部、さらに好ましくは０．１〜１０質量部である。
【００７８】
上記酸化防止剤としては、フェノール系酸化防止剤、リン酸系酸化防止剤、スルフィド系酸化防止剤等が挙げられるが、中でもフェノール系酸化防止剤が好ましい。
フェノール系酸化防止剤としては、例えば、ＩＲＧＡＮＯＸ（登録商標）２４５、同１０１０、同１０３５、同１０７６、同１１３５［以上、ＢＡＳＦジャパン（株）製］、スミライザー（登録商標）ＧＡ−８０、同ＧＰ、同ＭＤＰ−Ｓ、同ＢＢＭ−Ｓ、同ＷＸ−Ｒ［以上、住友化学（株）製］、アデカスタブ（登録商標）ＡＯ−２０、同ＡＯ−３０、同ＡＯ−４０、同ＡＯ−５０、同ＡＯ−６０、同ＡＯ−８０、同ＡＯ−３３０［以上、（株）ＡＤＥＫＡ製］が挙げられる。
【００７９】
酸化防止剤を添加する場合、酸化防止剤は一種単独で、又は二種以上を混合して用いてもよい。また、その添加量としては、重合性成分、すなわち上記（ａ）成分及び（ｂ）成分（所望によりさらに（ｃ）成分）の総量１００質量部に対して０．０１〜２０質量部、さらに好ましくは０．１〜１０質量部である。
【００８０】
＜重合性組成物の調製方法＞
本実施の形態の重合性組成物の調製方法は、特に限定されない。調製法としては、例えば、（ａ）成分及び（ｂ）成分、及び必要に応じて（ｃ）成分及び（ｄ）成分を所定の割合で混合し、所望によりその他添加剤をさらに添加して混合し、均一な溶液とする方法、これら各成分のうち、例えば（ａ）成分及び（ｂ）成分の一部を混合して均一な溶液とした後、残りの各成分を加え、所望によりその他添加剤をさらに添加して混合し、均一な溶液とする方法、又はこれらの成分に加えさらに慣用の溶媒を使用する方法が挙げられる。
【００８１】
溶媒を使用する場合、本重合性組成物における固形分の割合は、各成分が溶媒に均一に溶解している限りは特に限定はないが、例えば１〜５０質量％であり、又は１〜３０質量％であり、又は１〜２５質量％である。ここで固形分とは、重合性組成物の全成分から溶媒成分を除いたものである。
【００８２】
また、重合性組成物の溶液は、孔径が０．１〜５μｍのフィルタなどを用いてろ過した後、使用することが好ましい。
【００８３】
＜＜硬化物＞＞
上記重合性組成物を露光（光硬化）又は加熱（熱硬化）して、硬化物を得ることができ、本発明は上記重合性化合物の硬化物も対象とする。
露光する光線としては、例えば、紫外線、電子線、Ｘ線が挙げられる。紫外線照射に用いる光源としては、例えば、太陽光線、ケミカルランプ、低圧水銀灯、高圧水銀灯、メタルハライドランプ、キセノンランプ、ＵＶ−ＬＥＤが使用できる。また、露光後、硬化物の物性を安定化させるためにポストベークを施してもよい。ポストベークの方法としては、特に限定されないが、通常、ホットプレート、オーブン等を使用して、５０〜２６０℃、１〜１２０分間の範囲で行われる。
熱硬化における加熱条件としては、特に限定されないが、通常、５０〜３００℃、１〜１２０分間の範囲から適宜選択される。また、加熱手段としては、特に限定されないが、例えば、ホットプレート、オーブンが挙げられる。
【００８４】
本発明の重合性組成物を硬化することにより得られる硬化物は、波長５８９．３ｎｍ（Ｄ線）における屈折率が１．６２０以上と高いものであり、さらにはアッベ数が２３以下となる硬化物を作製することも可能であり、また、加熱によるクラックの発生や支持体からの剥離が抑制され、寸法安定性を有することが期待できるものであるから、高屈折率樹脂レンズ用材料として好適に使用することができる。
【００８５】
＜＜成形体＞＞
本発明の重合性組成物は、例えば、圧縮成形（インプリント等）、注型、射出成形、ブロー成形などの慣用の成形法を使用することによって、硬化物の形成と並行して各種成形体を容易に製造することができる。こうして得られる成形体も本発明の対象である。
成形体を製造する方法としては、例えば接し合う支持体と鋳型との間の空間、又は分割可能な鋳型の内部の空間に本発明の重合性組成物を充填する工程、当該充填された組成物を露光して光重合する工程、得られた光重合物を充填された前記空間から取り出して離型する工程、並びに、該光重合物を該離型の前、中途又は後において加熱する工程を含む方法が挙げられる。
上記露光して光重合する工程は、前述の＜＜硬化物＞＞に示す条件を適用して実施することができる。
上記加熱工程の条件としては、特に限定されないが、通常、５０〜２６０℃、１〜１２０分間の範囲から適宜選択される。また、加熱手段としては、特に限定されないが、例えば、ホットプレート、オーブン等が挙げられる。
このような方法によって製造された成形体は、カメラ用モジュールレンズとして好適に使用することができる。
【実施例】
【００８６】
以下、実施例を挙げて、本発明をより具体的に説明するが、本発明は下記の実施例に限定されるものではない。
なお、実施例において、試料の調製及び物性の分析に用いた装置及び条件は、以下の通りである。【００８７】
（１）スピンコーター
装置：Ｂｒｅｗｅｒ  Ｓｃｉｅｎｃｅ社製  Ｃｅｅ（登録商標）２００Ｘ
（２）ＵＶ露光
装置：アイグラフィックス（株）製  バッチ式ＵＶ照射装置（高圧水銀灯２ｋＷ×１灯）
（３）１Ｈ  ＮＭＲスペクトル
装置：Ｂｒｕｋｅｒ社製  ＡＶＡＮＣＥ  ＩＩＩ  ＨＤ
測定周波数：５００ＭＨｚ
溶媒：ＣＤＣｌ３
内部基準：テトラメチルシラン（δ＝０．００ｐｐｍ）
（４）ゲル浸透クロマトグラフィー（ＧＰＣ）
装置：（株）島津製作所製  Ｐｒｏｍｉｎｅｎｃｅ（登録商標）ＧＰＣシステム
カラム：昭和電工（株）製  Ｓｈｏｄｅｘ（登録商標）ＧＰＣ  ＫＦ−８０４Ｌ及びＧＰＣ  ＫＦ−８０３Ｌ
カラム温度：４０℃
溶媒：テトラヒドロフラン
検出器：ＲＩ
検量線：標準ポリスチレン
（５）アッベ数νＤ、屈折率ｎＤ
装置Ａ（硬化膜測定時）：ジェー・エー・ウーラム・ジャパン社製  多入射角分光エリプソメーター  ＶＡＳＥ
装置Ｂ（成形体測定時）：メトリコン社製  プリズムカプラ  モデル２０１０／Ｍ
測定温度：室温（およそ２３℃）
（６）融点
観察装置：（株）ニコン製  偏光顕微鏡  ＥＣＬＩＰＳＥ（登録商標）  Ｅ６００  ＰＯＬ
加熱装置：（株）東海ヒット製  顕微鏡用ステージ自動温度制御システムＴｈｅｒｍｏＰｌａｔｅ（登録商標）
昇温速度：０．５℃／秒
測定方法：目視で試料の一部が融解し始めた温度を融点とした
（７）粘度
装置：京都電子工業（株）製  ＥＭＳ−１０００
（８）透過率
装置：日本分光（株）製  紫外可視近赤外分光光度計Ｖ−６７０
リファレンス：空気【００８８】
また、略記号は以下の意味を表す。
ＮＭＡ：ナフタレン−２−イルメチルアクリレート
ＶＮ：２−ビニルナフタレン［新日鐵住金化学（株）製］
ＳＰｅＤＭＳ：ジメトキシ（フェナントレン−９−イル）（４−ビニルフェニル）シラン
ＢＰＯＥＡ：２−（［１，１’−ビフェニル］−２−イルオキシ）エチルアクリレート［新中村化学工業（株）製  ＮＫエステルＡ−ＬＥＮ−１０］
ＢｎＡ：ベンジルアクリレート［大阪有機化学工業（株）製  ビスコート＃１６０，ＢＺＡ］
ＤＶＢ：ジビニルベンゼン［新日鐵住金化学（株）製  ＤＶＢ−８１０］
ＦＤＡ：９，９−ビス（４−（２−アクリロイルオキシエトキシ）フェニル）フルオレン［新中村化学工業（株）製  ＮＫエステルＡ−ＢＰＥＦ］
ＰｈｅＴＭＳ：トリメトキシ（９−フェナントリル）シラン
ＳＴＭＳ：トリメトキシ（４−ビニルフェニル）シラン［信越化学工業（株）製  信越シリコーン（登録商標）ＫＢＭ−１４０３］
ＴＭＯＳ：テトラメトキシシラン［東京化成工業（株）製］
ＴＥＡＨ：３５質量％水酸化テトラエチルアンモニウム水溶液［アルドリッチ社製］
ＤＤＴ：ｎ−ドデカンチオール［花王（株）製  チオカルコール２０］
Ｉ１８４：１−ヒドロキシシクロヘキシルフェニルケトン［ＢＡＳＦジャパン（株）製  ＩＲＧＡＣＵＲＥ（登録商標）１８４］
ＴＰＯ：ジフェニル（２，４，６−トリメチルベンゾイル）ホスフィンオキシド［ＢＡＳＦジャパン（株）製  ＩＲＧＡＣＵＲＥ（登録商標）ＴＰＯ］
ＰＧＭＥＡ：プロピレングリコールモノメチルエーテルアセテート
ＴＨＦ：テトラヒドロフラン【００８９】
［製造例１］ジメトキシ（フェナントレン−９−イル）（４−ビニルフェニル）シラン（ＳＰｅＤＭＳ）の製造
凝縮器を備えた１Ｌの反応フラスコに、マグネシウム切削片［関東化学（株）製］１５．７ｇ（０．６５ｍｏｌ）を仕込み、窒素バルーンを用いてフラスコ中の空気を窒素で置換した。ここへ、９−ブロモフェナントレン［東京化成工業（株）製］１５１．２ｇ（０．５８ｍｏｌ）、及びＴＨＦ５１８ｇの混合物を、室温（およそ２３℃）下、１時間で滴下し、さらに１時間撹拌することで、グリニャール試薬を調製した。
２Ｌの反応フラスコに、ＳＴＭＳ１３１．９ｇ（０．５８ｍｏｌ）、及びＴＨＦ２５９ｇを仕込み、窒素バルーンを用いてフラスコ中の空気を窒素で置換した。ここへ、上記グリニャール試薬を、還流下（およそ６６℃）、３０分間で滴下し、さらに２４時間還流させた。この反応混合物から、エバポレーターを用いてＴＨＦを減圧留去した。得られた残渣にヘキサン１，０００ｇを加え、１時間還流させて可溶物を溶解した後、不溶物をろ別した。この不溶物に再度ヘキサン７５０ｇを加え、同様に可溶物を溶解後、不溶物をろ別した。それぞれのろ液を混合し、エバポレーターを用いてヘキサンを減圧留去することで、粗生成物を得た。粗生成物をヘキサン１５０ｇで再結晶することで、目的とするＳＰｅＤＭＳ１０２．４ｇ（収率４７％）を得た。
得られた化合物の１Ｈ  ＮＭＲスペクトルを図１に示す。【００９０】
［製造例２］ナフタレン−２−イルメチルアクリレート（ＮＭＡ）の製造
２００ｍＬ反応フラスコに、２−ナフタレンメタノール［東京化成工業（株）製］２５．０ｇ（０．１５８ｍｏｌ）、及びＴＨＦ１５８ｇを仕込み、窒素バルーンを用いてフラスコ中の空気を窒素で置換した後、０℃に冷却した。ここへ、トリエチルアミン［東京化成工業（株）製］１７．５８ｇ（０．１７４ｍｏｌ）、及びアクリロイルクロリド［東京化成工業（株）製］１５．７３ｇ（０．１７４ｍｏｌ）を加え、室温（およそ２３℃）で１時間撹拌した。この反応混合物へ水１５８ｇを加え、酢酸エチル１５８ｇで生成物を抽出した。有機層からエバポレーターを用いて溶媒を減圧留去することで、粗生成物を得た。粗生成物を、シリカゲルクロマトグラフィー（ヘキサン／酢酸エチル＝９／１（質量比））で精製することで、目的物であるナフタレン−２−イルメチルアクリレート２１．５ｇ（収率６４％）を得た。
得られた化合物の１Ｈ  ＮＭＲスペクトルより、目的の構造であることを確認した。【００９１】
［製造例３］トリメトキシ（９−フェナントリル）シラン（ＰｈｅＴＭＳ）の製造
凝縮器を備えた５００ｍＬの反応フラスコに、マグネシウム切削片［関東化学（株）製］１０．４ｇ（０．４３ｍｏｌ）を仕込み、窒素バルーンを用いてフラスコ中の空気を窒素で置換した。ここへ、９−ブロモフェナントレン［東京化成工業（株）製］１００．３ｇ（０．３９ｍｏｌ）、及びＴＨＦ３４６ｇの混合物を、室温（およそ２３℃）下、１時間で滴下し、さらに３０分間撹拌することで、グリニャール試薬を調製した。
１Ｌの反応フラスコに、ＴＭＯＳ１７８．０ｇ（１．１７ｍｏｌ）、及びＴＨＦ３４６ｇを仕込み、窒素バルーンを用いてフラスコ中の空気を窒素で置換した。ここへ、上記グリニャール試薬を、室温（およそ２３℃）下、３０分間で滴下し、さらに２時間撹拌した。この反応混合物から、エバポレーターを用いてＴＨＦを減圧留去した。得られた残渣に、ヘキサン１，０００ｇを加え、可溶物を溶解した後、不溶物をろ別した。この不溶物に、再度ヘキサン５００ｇを加え、同様に不溶物をろ別した。それぞれのろ液を混合し、エバポレーターを用いてヘキサンを減圧留去することで、粗生成物を得た。粗生成物を減圧蒸留（１ｍｍＨｇ、１２０〜１５０℃）した後、メタノール３８９ｇで再結晶することで、目的とするＰｈｅＴＭＳ７４．６ｇ（収率６４％）を得た。
得られた化合物の１Ｈ  ＮＭＲスペクトルを図２に示す。【００９２】
［製造例４］高屈折率重合性化合物１（ＰＳＰｅＤＭＳ）の製造
凝縮器を備えた５０ｍＬの反応フラスコに、ＴＥＡＨ１．３６ｇ（３．２３ｍｍｏｌ）、及びＴＨＦ１２ｇを仕込み、窒素バルーンを用いてフラスコ中の空気を窒素で置換した。ここへ、製造例１に従って製造したＳＰｅＤＭＳ２９．９ｇ（８０．７ｍｍｏｌ）、及びＴＨＦ２４ｇの混合物を、室温（およそ２３℃）下、１０分間で滴下し、４０℃で１６時間撹拌した。これを室温（およそ２３℃）に冷却した。次いで、この反応混合物に、予めＴＨＦで洗浄した陽イオン交換樹脂［ダウ・ケミカル社製  アンバーリスト（登録商標）１５ＪＷＥＴ］６．０ｇ、及びろ過助剤［日本製紙（株）製  ＫＣフロック  Ｗ−１００ＧＫ］１．２ｇを加え、１時間撹拌して反応を停止させた。その後、孔径０．５μｍのメンブレンフィルタで陽イオン交換樹脂及びろ過助剤をろ過し、さらに酢酸エチル３０ｇで洗い流した。このろ液及び洗浄液を併せて、メタノール８９７ｇに添加してポリマーを沈殿させた。この沈殿物をろ過、乾燥することで、目的とする高屈折率重合性化合物１（以下、ＰＳＰｅＤＭＳと略記することもある）１８．９ｇを得た。
ＧＰＣによるポリスチレン換算で測定される得られた化合物の重量平均分子量Ｍｗは６１０、分散度：Ｍｗ（重量平均分子量）／Ｍｎ（数平均分子量）は１．２であった。【００９３】
［製造例５］高屈折率重合性化合物２（ＸＰｅ５５）の製造
凝縮器を備えた５０ｍＬの反応フラスコに、ＴＥＡＨ０．９０ｇ（２．１４ｍｍｏｌ）、イオン交換水０．８６ｇ（４７．７ｍｍｏｌ）、及びＴＨＦ７ｇを仕込み、窒素バルーンを用いてフラスコ中の空気を窒素で置換した。ここへ、製造例１に従って製造したＳＰｅＤＭＳ９．９ｇ（２６．８ｍｍｏｌ）、製造例３に従って製造したＰｈｅＴＭＳ８．０ｇ（２６．８ｍｍｏｌ）、及びＴＨＦ１４ｇの混合物を、室温（およそ２３℃）下、１０分間で滴下し、４０℃で１６時間撹拌した。これを室温（およそ２３℃）に冷却した。次いで、この反応混合物に、予めＴＨＦで洗浄した陽イオン交換樹脂［ダウ・ケミカル社製  アンバーリスト（登録商標）１５ＪＷＥＴ］３．６ｇ、及びろ過助剤［日本製紙（株）製  ＫＣフロック  Ｗ−１００ＧＫ］０．７２ｇを加え、１時間撹拌して反応を停止させた。その後、孔径０．５μｍのメンブレンフィルタで陽イオン交換樹脂及びろ過助剤をろ過し、さらに酢酸エチル１８ｇで洗い流した。このろ液及び洗浄液を併せて、メタノール５３８ｇに添加してポリマーを沈殿させた。この沈殿物をろ過、乾燥することで、目的とする高屈折率重合性化合物２（以下、ＸＰｅ５５と略記することもある）１４．８ｇを得た。
ＧＰＣによるポリスチレン換算で測定される得られた化合物の重量平均分子量Ｍｗは１，０００、分散度：Ｍｗ／Ｍｎは１．０であった。【００９４】
製造例１，２に従って製造したＳＰｅＤＭＳ及びＮＭＡ、並びにＶＮ、ＢＰＯＥＡについて、大気圧下、２３℃及び１００℃における、物質の状態及び粘度を測定した。結果を表１に示す。【００９５】
上記ＳＰｅＤＭＳ、ＮＭＡ、ＶＮ、又はＢＰＯＥＡ１００質量部、Ｉ１８４  １質量部、及びＰＧＭＥＡ２３３質量部を混合した。この溶液を、孔径０．２μｍのＰＴＦＥシリンジフィルタでろ過し、固形分濃度３０質量％のワニスを得た。
各ワニスを、シリコンウェハー上にスピンコーティング（１，５００ｒｐｍ×３０秒間）し、８０℃のホットプレートで１分間加熱乾燥した。この塗膜を、窒素雰囲気下、２０ｍＷ／ｃｍ２で２５０秒間ＵＶ露光し、さらに１５０℃のホットプレートで２０分間加熱することで、膜厚１．０μｍの硬化膜を作製した。得られた硬化膜の波長５８９ｎｍ（Ｄ線）におけるアッベ数νＤを測定した。結果を表１に併せて示す。【００９６】
【表１】
0006555499.tif 000020
【００９７】
［実施例１］重合性組成物１の調製
（ｂ）成分の低粘度化剤としてＶＮ２質量部、（ａ）成分の高屈折率重合性化合物としてＦＤＡ６質量部、及び（ｃ）成分の重合性希釈剤としてＢｎＡ２質量部を配合し、４０℃で２時間撹拌した。ここへ、（ｄ）成分の重合開始剤としてＩ１８４  ０．１質量部及びＴＰＯ０．０７質量部を加え、４０℃で１時間撹拌した。さらに、ここへ連鎖移動剤（反応促進剤）としてＤＤＴ０．３質量部を加え、室温（およそ２３℃）で２時間撹拌することで、重合性組成物１を均一な透明ワニスとして得た。【００９８】
［実施例２〜９、比較例１〜７］重合性組成物２〜１６の調製
各配合を表２に記載のように変更した以外は実施例１と同様に操作し、重合性組成物２〜１６をそれぞれ調製した。なお、表２中、「部」は「質量部」を表す。【００９９】
【表２】
0006555499.tif 000021
【０１００】
各重合性組成物の２５℃における粘度を表３に示す。【０１０１】
［硬化物の作製及び光学特性評価］
各重合性組成物を、１ｍｍ厚のシリコーンゴム製スペーサーとともに、離型処理したガラス基板２枚で挟み込んだ。この挟み込んだ重合性組成物を、２０ｍＷ／ｃｍ２で２５０秒間ＵＶ露光した。硬化物をガラス基板から剥離した後、１５０℃のホットプレートで２０分間加熱することで、直径３０ｍｍ、厚さ１ｍｍの成形体を作製した。
得られた成形体の波長５８９ｎｍ（Ｄ線）におけるアッベ数νＤ、及び屈折率ｎＤ、波長４００〜８００ｎｍの平均透過率を測定した。結果を表３に併せて示す。【０１０２】
【表３】
0006555499.tif 000022
【０１０３】
表２及び表３に示す通り、本発明の低粘度剤の配合により、低粘度化剤無配合の例と比べ、低粘度化、低アッベ数νＤを実現し、また屈折率ｎＤ及び透過率についても同等又はより高い値に向上できるという結果が得られた（実施例１及び３と比較例１、実施例４と比較例２、実施例５と比較例３参照）。なお実施例２にあっては低粘度剤の配合により低粘度化及び高屈折率及び高透過率を実現しているものの、重合性組成物に占める高屈折率重合性化合物の割合が減少したことにより、アッベ数の上昇がみられた。
また従来の液状希釈剤であるＢＰＯＥＡは、本発明の低粘度化剤と同様に粘度の低下或いは１０，０００ｍＰａ・ｓ以下の粘度を維持することができたものの、アッベ数が上昇した（実施例５と比較例５、実施例７と比較例６、実施例９と比較例７参照）。なお低粘度化剤無配合の例と比べると、ＢＰＯＥＡは配合によって却ってアッベ数の上昇がみられる結果となった（比較例３と５、比較例４と７参照）。【０１０４】
［（ａ）高屈折率重合性化合物の光学特性］
上記ＦＤＡ、ＰＳＰｅＤＭＳ、ＸＰｅ５５又はＢＰＯＥＡ  １００質量部、Ｉ１８４  １質量部、及びＰＧＭＥＡ２３３質量部を混合した。この溶液を、孔径０．２μｍのＰＴＦＥシリンジフィルタでろ過し、固形分濃度３０質量％のワニスを得た。
各ワニスを、シリコンウェハー上にスピンコーティング（１，５００ｒｐｍ×３０秒間）し、８０℃のホットプレートで１分間加熱乾燥した。この塗膜を、窒素雰囲気下、２０ｍＷ／ｃｍ２で２５０秒間ＵＶ露光し、さらに１５０℃のホットプレートで２０分間加熱することで、膜厚１．０μｍの硬化膜を作製した。得られた硬化膜の波長５８９ｎｍ（Ｄ線）における屈折率及びアッベ数νＤを測定した。結果を表４に示す。【０１０５】
【表４】
0006555499.tif 000023
【図１】
0006555499.tif 000029
【図２】
0006555499.tif 000030